Brevet FR2691436A1 — publié le 19931126

La présente invention concerne un film étirable alimentaire autoadhésif par effet caoutchoutique ayant de bonnes caractéristiques optiques et mécaniques, sans déformation résiduelle, obtenu par extrusion d'un mélange de copolymère styrène-butadiène-styrène et de copolymère séquencé styrène butadiène, composé de la façon suivante: a) de 5 à 50 % en poids de copolymère styrène-butadiène-styrène et b) de 50 à 95 to en poids de copolymère séquencé styrène-butadiène, ces copolymères ayant une densité de 0,950 à 1,01 g/cm3. De préférence, le composant a) est présent dans le mélange à raison de 25 à 40 % en poids, et de préférence encore à raison de 8 à 15 % en poids. Le film obtenu peut avoir une épaisseur de 10 à 40 zm. Ce film permet d'emballer des produits alimentaires et de grande consommation qui actuellement sont conditionnés sous film PVC. Les caractéristiques techniques de ce film sont les suivantes: a) de bonnes qualités optiques, b) une bonne perméabilité, c) une grande étirabilité, d) une bonne usinabilité, e) aucune déformation résiduelle. Ce film peut être obtenu par extrusion-soufflage : filière annulaire c par extrusion de feuille à plat : filière plate. DONNEES TECHNIQUES RELATIVES AU MELANGE: COPOLYMèRE STYRENE-BUTADIENE-STYRENE : Densité (g/cm3) : 1,01 Indice de fusion (g/10 min) : 13 (DIN 53735) VICAT VST/B/50 ( C) : 60 (DIN 53460) Résistance à la traction (N/mm2) : 26 (DIN 52455) Allongement à la rupture (No) :250 (DIN 52455) Copolymère séquencé styrène-butadiène: Densité (g/cm3) :0,95 Indice de fusion (g/10 min) : 190'C 2160 kp (ASTM-E) 2,6 Viscosité :28/30 CARACTERISOUES D'EXTRUSION: Si on utilise 40 % en poids du mélange du copolymère a) et 60 % du copolymère b), il faut une température d'extrusion, par vis hélicoïdale, de 200 C, pour obtenir une bonne homogénéisation. Le mélange ainsi homogénéisé permet une production de 90 kg/h pour une vitesse d'enroulement de 40 m/min. A la sortie de la filière, le film est refroidi par air à une température. de 15'C. Le rapport du taux de gonflage est de 1 : 2,5. Le film ainsi obtenu, par extrusion-soufflage, est d'une épaisseur de 15In. CARACTERISTIOUES DU FILM: (Indice de fusion) (g/10 min) : 2,7 (ASTM - D 1238) Densité (g/cm3) :0,974 (ASTM - D 1505) Résistance à la traction (kg/cm2) : 153 (ASTM-D412) Allongement à la rupture en % : 1050 (ASTM-D412) Déformation restante après rupture en % : 47 (ASTM - D 412) Flexibilité à basses températures CC) : -45 (ASTM 1053) REVENDICATIONS 1. Film étirable alimentaire autoadhésif ayant de bonnes caractéristiques optiques et mécaniques, sans déformation résiduelle, caractérisé en ce qu'il est réalisé par extrusion-soufflage (filière annulaire) ou extrusion de feuille à plat (filière plate) d'un mélange de copolymère styrène-butadiène-styrène et d'un copolymère séquencé styrène-butadiène, en ce que l'adhésivité est obtenue par effet caoutchoutique et en ce qu'il comprend: a) de 5 à 50 % en poids de copolymère styrène-butadiène-styrène et b) de 50 à 95 % en poids de copolymère séquencé styrène-butadiène, ces copolymères ayant une densité de 0,950 à 1,01 g/cm3. 2. Film selon la revendication 1, caractérisé par le fait que la teneur du composant a) dans le mélange de copolymères varie de 8 à 15 % en poids. 3. Film selon la revendication 1, caractérisé par le fait que la teneur du composant a) dans le mélange de copolymères varie de 25 à 40 % en poids. 4. Film selon les revendications 1 à 3, caractérisé par le fait que son épaisseur est de 10 à 40 cru.